(57)【要約】【課題】より簡便に作製することのできる、発泡層を有する包装材料及びその製造方法を提供する。【解決手段】外面側から、低密度ポリエチレンからなるカバー層１１Ａ、紙からなる基材層１２、クレーを含むクレーコート層１３、低密度ポリエチレンからなる最内層１４、を少なくとも積層してなる包装材料１０であって、包装材料１０が加熱されることによりカバー層１１が発泡状に形成される包装材料１０により、上記課題を解決する。クレーコート層１３には、カオリン、タルク、炭酸カルシウム及び二酸化チタンの少なくともいずれか一つを含むことが好ましい。【選択図】図１
2008087783.tif 000002
【特許請求の範囲】
【請求項１】
外面側から、低密度ポリエチレンからなるカバー層、紙からなる基材層、クレーを含むクレーコート層、低密度ポリエチレンからなる最内層、を少なくとも積層してなる包装材料であって、
前記包装材料が加熱されることにより前記カバー層が発泡状に形成されることを特徴とする包装材料。
【請求項２】
前記カバー層の外面側に、低密度ポリエチレンよりも融点が５℃以上高い中密度ポリエチレンからなる最外層を積層したことを特徴とする請求項１に記載の包装材料。
【請求項３】
前記クレーコート層は、前記基材層上に形成されたことを特徴とする請求項１又は２に記載の包装材料。
【請求項４】
前記クレーコート層は、カオリン、タルク、炭酸カルシウム及び二酸化チタンの少なくともいずれか一つを含むことを特徴とする請求項１乃至３のいずれか一項に記載の包装材料。
【請求項５】
前記クレーコート層と前記最内層との間に、バリア層を有することを特徴とする請求項１乃至４のいずれか一項に記載の包装材料。
【請求項６】
外面側から、ポリエチレンからなるカバー層、紙からなる基材層、クレーを含むクレーコート層、ポリエチレンからなる最内層、を少なくとも積層してなる包装材料の製造方法であって、
前記カバー層、前記基材層、前記クレーコート層及び前記最内層を積層した状態で、前記包装材料を１００〜２００℃の範囲内で加熱することにより前記カバー層を発泡状に形成することを特徴とする包装材料の製造方法。
【請求項７】
前記カバー層の外面側に中密度ポリエチレンからなる最外層を積層し、その後前記包装材料を加熱したことを特徴とする請求項６に記載の包装材料の製造方法。
【請求項８】
前記クレーコート層は、前記基材層上に形成されたことを特徴とする請求項６又は７に記載の包装材料の製造方法。
【請求項９】
前記クレーコート層の塗工量は、５〜４０ｇ／ｍ２であることを特徴とする請求項６乃至８のいずれか一項に記載の包装材料の製造方法。
【発明の詳細な説明】
【技術分野】
【０００１】
本発明は包装材料及びその製造方法に関し、特に、表面に発泡層を有する包装材料及びその製造方法に関するものである。
【背景技術】
【０００２】
包装材料として、カップや他の包装容器に用いられ、表面に発泡層を有したものが知られている（例えば、特許文献１参照）。この発泡層を有した包装容器は耐熱性に優れ、中に熱い液体を入れた包装容器を利用者が直接持っても、極端に熱く感じないものである。発泡層を有する包装材料として、表面側から低密度ポリエチレン（ＬＤＰＥ；発泡層）／紙／中密度ポリエチレン（ＭＤＰＥ）の層構成からなる耐熱性紙製容器が知られている（例えば、特許文献２参照）。
【特許文献１】特開２００４−０１８１０１号公報
【特許文献２】特開昭５７−１１０４３９号公報
【発明の開示】
【発明が解決しようとする課題】
【０００３】
上述の表面側から低密度ポリエチレン（ＬＤＰＥ；発泡層）／紙／中密度ポリエチレン（ＭＤＰＥ）の層構成からなる耐熱性紙製容器においては、積層体を加熱して紙から水分を蒸発させることにより、表面層のＬＤＰＥを変形させて発泡層を形成する。このとき、発泡層となるＬＤＰＥの融点が紙の内側のＭＤＰＥの融点よりも低いため、加熱によりＭＤＰＥは変形せず、表面側のＬＤＰＥのみを紙の水分により発泡させることができる。
【０００４】
発泡層を有する包装材料を作製するためには、このような積層体の他、ＭＤＰＥの代わりにＬＤＰＥよりも融点の高い他の材料を用いた積層体を使用することもできる。
【０００５】
しかしながら、上記したいずれの包装材料においても、融点の異なる樹脂を紙の両側に形成しなければならず、包装材料を作製するための手間がかかり、コストも高くなっていた。
【０００６】
そこで、本発明は、より簡便に作製することのできる、発泡層を有する包装材料及びその製造方法を提供することを目的とする。
【課題を解決するための手段】
【０００７】
上記課題を達成するために、本発明の包装材料は、外面側から、低密度ポリエチレンからなるカバー層、紙からなる基材層、クレーを含むクレーコート層、低密度ポリエチレンからなる最内層、を少なくとも積層してなり、前記包装材料が加熱されることにより前記カバー層が発泡状に形成されることを特徴とする。
【０００８】
これによれば、クレーコート層は紙に含まれる水分が透過することを防ぐため、包装材料を加熱した場合に紙に含まれる水分はカバー層側に出ていく。そのため、加熱により溶融したカバー層が、その水分により発泡状に形成されて、発泡層を有する包装材料が作製される。このように、クレーコート層を有する基材層の両側に低密度ポリエチレンを形成し、加熱することにより発泡層を有する包装材料が作製されるため、発泡層を形成するために融点の異なる二種類以上の樹脂を用いる必要がなく、また、樹脂の融点が異なることによる温度制御の必要がない。そのため、包装材料の製造工程が簡易になり、製造コストも低減させることができる。
【０００９】
上記本発明の包装材料において、前記カバー層の外面側に、低密度ポリエチレンよりも融点が５℃以上高い中密度ポリエチレンからなる最外層を積層したことを特徴とする。
【００１０】
これによれば、包装材料の表面に中密度ポリエチレンを有することにより、カバー層の低密度ポリエチレンは発泡し、最外層の中密度ポリエチレンは発泡しないように加熱温度を制御することができる。そうすると、包装材料の最外層と最内層は滑らかな表面性状であるため、包装材料を輸送しやすく、その後の加工も行いやすくなる。
【００１１】
上記本発明の包装材料において、前記クレーコート層は、前記基材層上に形成されたことを特徴とする。
【００１２】
これによれば、クレーコート層が最内層側ではなく基材層上に形成されていることにより、基材層の水分を透過することをより防止することができる。
【００１３】
上記本発明の包装材料において、前記クレーコート層は、カオリン、タルク、炭酸カルシウム及び二酸化チタンの少なくともいずれか一つを含むことを特徴とする。
【００１４】
これによれば、クレーコート層がこれらの材料を含むことにより、基材層の水分を透過することをより防止することができる。
【００１５】
上記本発明の包装材料において、前記クレーコート層と前記最内層との間に、バリア層を有することを特徴とする。
【００１６】
これによれば、バリア層を有することにより、水分の透過や内容物のフレーバーが低下すること等をより防止できる。
【００１７】
上記課題を解決する本発明の包装材料の製造方法は、外面側から、ポリエチレンからなるカバー層、紙からなる基材層、クレーを含むクレーコート層、ポリエチレンからなる最内層、を少なくとも積層してなる包装材料の製造方法であって、前記カバー層、前記基材層、前記クレーコート層及び前記最内層を積層した状態で、前記包装材料を１００〜２００℃の範囲内で加熱することにより前記カバー層を発泡状に形成することを特徴とする。
【００１８】
これによれば、クレーコート層は紙に含まれる水分が透過することを防ぐため、包装材料を上記温度範囲内で加熱した場合に紙に含まれる水分はカバー層側に出ていく。そのため、加熱により溶融したカバー層が、その水分により発泡状に形成されて、発泡層を有する包装材料が作製される。このように、クレーコート層を有する基材層の両側に低密度ポリエチレンを形成し、加熱することにより発泡層を有する包装材料が作製されるため、発泡層を形成するために融点の異なる二種類以上の樹脂を用いる必要がなく、また、樹脂の融点が異なることによる温度制御の必要がない。そのため、包装材料の製造工程が簡易になり、製造コストも低減させることができる。
【００１９】
上記本発明の包装材料の製造方法において、前記カバー層の外面側に中密度ポリエチレンからなる最外層を積層し、その後前記包装材料を加熱したことを特徴とする。
【００２０】
これによれば、包装材料の表面に中密度ポリエチレンを有することにより、カバー層の低密度ポリエチレンは発泡し、最外層の中密度ポリエチレンは発泡しないように加熱温度を制御することができる。そうすると、包装材料の最外層と最内層は滑らかな表面性状であるため、包装材料を輸送しやすく、その後の加工も行いやすくなる。
【００２１】
上記本発明の包装材料の製造方法において、前記クレーコート層は、前記基材層上に形成されたことを特徴とする。
【００２２】
これによれば、クレーコート層が最内層側ではなく基材層上に形成されていることにより、基材層の水分を透過することをより防止することができる。
【００２３】
上記本発明の包装材料の製造方法において、前記クレーコート層の塗工量は、５〜４０ｇ／ｍ２であることを特徴とする。
【００２４】
これによれば、クレーコート層が十分に水分の透過を防止でき、また、包装材料の製造工程や包装材料から包装容器を作製する工程も、厚みにより生産効率が低下することなく行うことができる。
【発明の効果】
【００２５】
本発明の包装材料及びその製造方法によれば、発泡層を有する包装材料を提供する際に、包装材料の製造工程が簡易になり、製造コストも低減させることができる。
【発明を実施するための最良の形態】
【００２６】
以下、本発明の包装材料及びその製造方法を実施するための形態について図面を参照して説明する。図１及び図２は本発明の包装材料の層構成の一例を示す説明図である。
【００２７】
図１（Ａ）に示すように、本発明の包装材料１０Ａは、外面側から、低密度ポリエチレンからなるカバー層１１Ａ、紙からなる基材層１２、クレーを含むクレーコート層１３及び低密度ポリエチレンからなる最内層１４、を少なくとも積層したものである。そして、図１（Ｂ）に示すように、包装材料１０は、図１（Ａ）に示した包装材料１０Ａが加熱されることにより、カバー層１１Ａが発泡状に形成された層１１となったものである。本発明の包装材料１０は、図２に示すように、カバー層１１の外面側に中密度ポリエチレンからなる最外層１５を積層してもよい。以下に、包装材料１０を構成する各層について説明する。
【００２８】
カバー層１１は、低密度ポリエチレンからなり、基材層１２の外部を保護すると共に、包装材料１０の端の部分においては、加熱されて後述する最内層１４と貼り合わせられる。低密度ポリエチレン（ＬＤＰＥ）としては、具体的に、高圧法エチレン単独重合体が好適に用いられる。また、エチレンとプロピレン、ブテン、ペンテン、ヘキセン、オクテン、４−メチルペンテン−１等のエチレン以外のα−オレフィンとの共重合体である直鎖状低密度ポリエチレン（ＬＬＤＰＥ）も好適に用いられる。この低密度ポリエチレンの密度は、通常、低密度ポリエチレンといわれる範囲であれば特に限定されないが、０．９１〜０．９２５ｇ／ｃｍ３程度であり、そのメルトインデックスＭ．Ｉ．も、特に限定されないが、通常、１〜２０程度である。また、低密度ポリエチレンの融点は、通常の低密度ポリエチレンの融点範囲であれば特に限定されないが、１００〜１１０℃程度である。
【００２９】
カバー層１１の形成方法は、特に限定されないが、例えば、基材層１２の一方の面に押出コートすることにより形成される。カバー層１１は、紙容器の表面となる層であるが、さらに表面に印刷層を設けることができ、印刷層に用いられる印刷インキの密着性の向上を図るために表面に例えばコロナ処理等の表面処理を施すことが好ましい。なお、後述のように、さらに表面に最外層１５を設けることもできる。カバー層１１の厚さは、特に限定されないが、通常、発泡状に形成する前において１０〜６０μｍ程度であり、発泡状に形成した後において２０〜６００μｍ程度である。
【００３０】
カバー層１１は、上述のように基材層１２上に形成された後（図１（Ａ）参照）、加熱により発泡状に形成される（図１（Ｂ）参照）。このときの加熱温度は、材料である低密度ポリエチレンの融点以上であり、包装材料１０が変質しない範囲であれば、特に限定されないが、通常、１００〜２００℃であり、好ましくは、１１０〜１６０℃である。なお、後述する中密度ポリエチレンからなる最外層１５をカバー層１１上に形成した場合には（図２参照）、材料である低密度ポリエチレンの融点以上、中密度ポリエチレンの融点以下であれば、特に限定されないが、通常、１２０〜１８０℃であり、好ましくは、１３０〜１７０℃である。カバー層１１の加熱時間も、特に限定されないが、通常、１０秒〜５分程度である。カバー層１１の加熱方法は、特に限定されず、従来の発泡層を形成する際に用いられる従来公知の方法により加熱することができるが、例えば、熱風、赤外線、遠赤外線、マイクロ波、高周波等により加熱することが挙げられる。
【００３１】
基材層１２は紙からなり、この紙は、紙容器を構成する基本素材となることから賦型性、耐屈曲性、剛性、腰、強度等を有するものを使用することができる。紙としては、例えば、主強度材であり、強サイズ性の晒または未晒の紙基材、あるいは、純白ロール紙、クラフト紙、板紙、加工紙、ミルク原紙等の各種の紙基材を使用することができる。基材層１２は、これらの紙を複数層重ねたものであってもよい。また、紙は、坪量８０〜６００ｇ／ｍ２程度、好ましくは坪量１００〜４５０ｇ／ｍ２程度であり、厚さ１１０〜８６０μｍ程度、好ましくは１４０〜６４０μｍ程度のものを使用することができる。なお、紙基材には、例えば、文字、図形、記号、その他の所望の絵柄を通常の印刷方式にて任意に形成することができる。
【００３２】
クレーコート層１３は、クレーを含む塗工液を基材層１２に塗布し、基材層１２の片面にクレーの粒子が敷き詰められたものである。クレーとしては、一般的にクレー、粘土と呼ばれるものであれば、特に限定されないが、カオリン、タルク、ベントナイト、スメクタイト、バーミキュライト、雲母、緑泥石、木節粘土、ガイロメ粘土、ハロイサイト、マイカ等が用いられる。クレーとしては、このうちカオリン、タルクを用いることが好ましく、カオリンは隠蔽性・吸水性に優れ、タルクは硬度が低く（モース硬度１）、耐熱性に優れるため、耐熱性の向上や成型時の寸法安定性の向上が期待できる。
【００３３】
クレーコート層１３は、クレーの他に、顔料として、炭酸カルシウム、二酸化チタン、非晶質シリカ、発泡性硫酸バリウム、サチンホワイト等を含んでいることが好ましい。顔料として炭酸カルシウムや二酸化チタンを用いることにより、クレーコート層１３の面の平滑度を上げることができ、かつ、隠蔽性を高めることが可能となる。さらに、炭酸カルシウムは安価であるため、好適に用いられる。
【００３４】
クレーコート層１３を塗工するための塗工液は、溶媒に上記クレーと、バインダーと、必要に応じて他の顔料や添加剤を含むものである。溶媒としては、通常、水、アルコール等が用いられる。バインダーとしては、通常、ラテックス系のバインダー（例えば、スチレンブタジエンラテックス、アクリル系ラテックス酢酸ビニル系ラテックス）、水溶性のバインダー（例えば、デンプン（変性デンプン、酸化デンプン、ヒドロキシエチルエーテル化デンプン、リン酸エステル化デンプン）、ポリビニルアルコール、カゼイン等）等が用いられる。添加剤としては、顔料分散剤、消泡剤、発泡防止剤、粘度調整剤、潤滑剤、耐水化剤、保水剤、色材、印刷適性改良剤等が用いられる。
【００３５】
クレーコート層１３用塗工液の配合割合も、特に限定されないが、クレー：顔料：バインダー＝１〜２０％：５０〜９０％：１０〜３０％程度であることが好ましい。
【００３６】
クレーコート層１３の塗工方法は、特に限定されず、従来公知の塗工方法が用いられるが、エアナイフコート、ブレードコート、ショートドウェルコート、キャストコート等の塗工方法が用いられる。
【００３７】
クレーコート層１３の塗工量や厚さは、特に限定されないが、通常、乾燥後の坪量が５〜４０ｇ／ｍ２であり、好ましくは１０〜４０ｇ／ｍ２である。乾燥後の坪量が５ｇ／ｍ２未満であると、最外層１１を発泡状に形成するための機能が劣る場合があり、乾燥後の坪量が４０ｇ／ｍ２を超えると、包装材料１０が厚くなり過ぎ、製造適性が悪くなる場合がある。
【００３８】
基材層１２とクレーコート層１３としては、基材層１２にクレーコート層１３が既に形成された材料を用いることもでき、この場合には、他の層を適切な位置に設ければよい。
【００３９】
なお、クレーコート層は、通常、紙の印刷適性を向上させるために設けられる。クレーコート層が形成された紙上に印刷を行うと、印刷品質が向上するためである。しかしながら、本発明においては、クレーコート層１３を基材層１２の内側、すなわち、包装材料１０における印刷層を設けない面に形成し、基材層１２の紙から発生する水分が透過することを防止して、当該水分がカバー層１１側に出ていくようにしている。
【００４０】
最内層１４は、基材層１２のクレーコート層１３を有する側に設けられる。最内層１４は、低密度ポリエチレンからなり、容器形成の際に最内層１４同士、あるいは、最内層１４とカバー層１１又は最外層１５とを熱融着するための層であり、紙容器の内容物と接する層となる。最内層１４の材料としては、カバー層１１の低密度ポリエチレンと同様の材料を用いることができる。上述のように、最内層１４は、容器の内容物と接するため、内容物が牛乳等である場合には、添加剤のない低密度ポリエチレン（無添加の低密度ポリエチレン）を用いる。最内層１４の形成方法は、特に限定されないが、通常、押出コート、予め作製したフィルムのラミネート、ドライラミネーション等が用いられる。最内層１４の厚さも、特に限定されないが、通常、１０〜１００μｍ程度である。
【００４１】
最外層１５は、基材層１２のカバー層１１を有する外側に任意に設けられる。最外層１５は、中密度ポリエチレンからなり、容器形成の際に最内層１４と貼り合わせられるための層であり、紙容器の外側表面の層となる。最外層１５は、包装材料１０の表面に設けられ、カバー層１１を発泡させた場合にも表面を平滑に保つため、その後の包装材料１０を移動する工程や、内容物を封入した容器を移動する工程等において、包装容器を移動させやすい。中密度ポリエチレンは、一般に中密度ポリエチレンといわれる範囲のものであり、カバー層１１や最内層１４に用いられる低密度ポリエチレンよりも融点が５℃以上高い材料が用いられる。この中密度ポリエチレンは、低密度ポリエチレンと１０℃以上の融点差がある方が、カバー層１１Ａを発泡させられる温度範囲が広くなるため、好ましい。この中密度ポリエチレンと低密度ポリエチレンとの融点差の上限は、特に限定されないが、通常、３０℃程度である。包装材料１０から形成される容器の内容物が牛乳等である場合には、添加剤のない中密度ポリエチレン（無添加の中密度ポリエチレン）を用いることが好ましい。この中密度ポリエチレンの密度は、通常、中密度ポリエチレンといわれる範囲であれば特に限定されないが、０．９２６〜０．９４０ｇ／ｃｍ３程度であり、そのメルトインデックスＭ．Ｉ．も、特に限定されないが、通常、１〜２０程度である。また、中密度ポリエチレンの融点は、通常の中密度ポリエチレンの融点範囲であり、低密度ポリエチレンと上記した差があれば特に限定されないが、１１０〜１３０℃程度である。
【００４２】
最外層１５の形成方法は、特に限定されないが、通常、押出コート、カバー層１１とともに共押出コート、予め作製したフィルムのラミネート、ドライラミネーション等が用いられる。最外層１５の厚さも、特に限定されないが、通常、１０〜５０μｍ程度である。
【００４３】
包装材料１０は、以上説明した各層の他に、必要に応じて他の層を形成することができる。例えば、クレーコート層１３と最内層１４との間には、従来公知のバリア層を形成することができる。バリア層としては、無機酸化物が蒸着されたフィルムや、アルミニウム等の金属箔、ＭＸナイロン等が用いられる。バリア層の形成方法は、特に限定されないが、クレーコート層１３とバリア層とをＥＭＡＡ樹脂やポリエチレン等からなる中間層を用いてサンドイッチラミネーションすることが一般的である。また、バリア層と最内層１４とは、押出コートすること、または、予め作成したフィルムをサンドイッチラミネーション、ドライラミネーション等することにより形成される。バリア層にＭＸナイロンを用いた場合は、さらに中間層を設けて、中間層、バリア層、最内層１４を共押出コーティングしてもよいし、ＰＥ／接着層／ＭＸナイロン／接着層／ＰＥの順に積層されたフィルムを中間層でサンドイッチラミネーションしてもよい。
【００４４】
これらの層構成からなる包装材料１０Ａのカバー層１１を発泡させる前の厚さは、特に限定されないが、通常、１５０μｍ〜７００μｍ程度である。そして、包装材料１０のカバー層１１を発泡させた後の厚さは、特に限定されないが、通常、１７０μｍ〜１３００μｍ程度である。
【００４５】
本発明の包装材料１０の製造方法としては、上述のようカバー層１１が加熱により発泡状に形成された包装材料１０とすることができれば特に限定されないが、通常、基材層１２にクレーコート層１３の塗工液を塗布して乾燥させることによりクレーコート層１３を形成し、カバー層１１と最内層１４を積層し、加熱によりカバー層１１を発泡状に形成する。包装材料１０に中密度ポリエチレンからなる最外層１５を形成する場合には、通常、カバー層１１上に最外層１５を形成してから、カバー層１１を発泡状に形成するために加熱する。
【００４６】
本発明の包装材料１０を用いた包装容器（紙容器）の製造は、通常、次のようにして行われる。上述の層構成からなる包装材料１０のシートを形成した後、必要に応じて印刷層を形成し、打ち抜き、端面をスカイブ・ヘミングして内容物が端面に接触しないようにし、充填装置内で底部及びトップ部を熱風加熱、火炎加熱等によりヒートシールして紙容器とする。
【００４７】
この紙容器の形状については、用途・目的等に応じて適宜に決定すればよく、例えばゲーベルトップ型、ブリック型、フラットトップ型等の形状やカップ型等の形状が挙げられる。また、この紙容器の注出口には、たとえばポリエチレン製のキャップ、プルタブ型の開封機構等を適宜に設けてもよい。
【００４８】
紙容器の内容物も、特に限定されず、牛乳、ジュース、ミネラルウォーター、緑茶、紅茶、ウーロン茶、日本酒、焼酎等の飲料や、食用油、醤油、みりん、食酢、固形物の入った調味料等の食品、シャンプー、リンス、機械油等の非食品等、様々な液体を内容物とすることができる。
【実施例】
【００４９】
実施例及び比較例を示して本発明をさらに具体的に説明する。
【００５０】
（実施例１）
坪量３７０ｇ／ｍ２の液体容器用原紙からなる基材層の一方の面に、下記クレーコート層用塗工液Ａからなるクレーコート層をエアナイフコート法により形成した。クレーコート層は坪量２０ｇ／ｍ２であった。
【００５１】
＜クレーコート層用塗工液Ａ＞
カオリンクレー                    １０質量％
炭酸カルシウム                    ７０質量％
スチレンブタジエンラテックス        ９質量％
ポリ酢酸ビニルラテックス            ９質量％
ポリアクリル酸ナトリウム        ０．４質量％
その他                          １．６質量％
以上、固形分
【００５２】
基材層におけるクレーコート層が形成された面の逆側の面に、低密度ポリエチレン樹脂（密度；０．９２３ｇ／ｃｍ３、融点；１１０℃、メルトインデックスＭ．Ｉ；３．８）を押出コートして厚さ４０μｍのコート層を形成した。また、基材層におけるクレーコート層が形成された面にも、低密度ポリエチレン樹脂（密度；０．９２３ｇ／ｃｍ３、融点；１１０℃、メルトインデックスＭ．Ｉ；３．８）を押出コートして厚さ２０μｍの最内層を形成して包装材料とした。
【００５３】
次いで、この包装材料を１６０℃で９０秒間加熱することにより、カバー層を発泡状に形成し、カバー層の厚さは９０μｍ程度であった。
【００５４】
このようにして、外側からＬＤＰＥ９０μｍ／  紙３７０ｇ／ｍ２  ／クレーコート層２０ｇ／ｍ２  ／ＬＤＰＥ２０μｍの順に積層された実施例の包装材料を製造した。
【００５５】
（実施例２）
実施例１の基材層におけるクレーコート層が形成された面の逆側の面の低密度ポリエチレン樹脂（コート層）上に厚さ２０μｍの中密度ポリエチレン（密度；０．９３３ｇ／ｃｍ３、融点；１２８℃、メルトインデックスＭ．Ｉ；４．３）を形成した他は、実施例１と同様にして実施例２の包装材料を作製した。
【００５６】
（比較例１）
実施例１のクレーコート層を形成しなかった他は、実施例１と同様にして比較例１の包装材料を作製した。
【００５７】
（比較例２）
実施例１のクレーコート層の代わりに、厚さ２０μｍの中密度ポリエチレン（密度；０．９３３ｇ／ｃｍ３、融点；１２８℃、メルトインデックスＭ．Ｉ；４．３）を基材層上に押出コートした他は、実施例１と同様にして比較例２の包装材料を作製した。なお、この包装材料を１６０℃で加熱すると、カバー層を発泡状に形成するために、１２０秒間加熱する必要があった。
【００５８】
（評価方法）
実施例及び比較例の包装材料について、カバー層及び最内層の発泡の程度を評価した。その結果及びこのように発泡させた加熱温度と加熱時間を表１に示す。発泡の程度については、発泡の有無及び均一に発泡するか否かを調べた。均一に発泡した場合を○、部分的に発泡した場合を△、発泡しなかった場合を×として、表１に示す。
【００５９】
【表１】
2008087783.tif 000003
【００６０】
表１に示すように、本発明の各実施例の包装材料は、比較例１に比べて、カバー層を適切に発泡状に形成できるほか、クレーコート層により、最内層を変形させることがなかった。また、本発明の各実施例の包装材料は、カバー層を発泡状に形成するための加熱温度を同様にした場合に、比較例２の包装材料よりも短い時間で発泡させることができ、製造時間を短縮できるとともに、比較例２に比べてＭＤＰＥを用いない分、製造工程が簡易であった。
【図面の簡単な説明】
【００６１】
【図１】本発明の包装材料を作製する際の層構成の各例を示す断面図である。
【図２】本発明の他の包装材料の層構成の一例を示す断面図である。
【符号の説明】
【００６２】
１０、１０Ａ    包装材料
１１    カバー層（発泡後）
１１Ａ  カバー層（発泡前）
１２    基材層
１３    クレーコート層
１４    最内層
１５    最外層
【図１】
2008087783.tif 000004
【図２】
2008087783.tif 000005